【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
所定形状に予備成形し、加熱軟化した状態の成形素材を、対向する成形面を有する上下一対の金型を用いてプレス成形することを含む、光情報記録・再生用の対物レンズの製造方法において、
前記対物レンズは、第１面に凸非球面を有し且つ開口数ＮＡが、
ＮＡ≧０．８
を満たすレンズであり、
ｒを半径とする球形状の成形素材を用い、該成形素材を上下一対の金型間で押圧することによって成形面形状を転写する工程を含むとともに、
前記凸非球面の近軸曲率半径Ｒは、
ｒ／Ｒ≦１．３５
なる条件を満足することを特徴とする対物レンズの製造方法。
【請求項２】
前記ｒおよび前記凸非球面の近軸曲率半径Ｒが、
１．０≦ｒ／Ｒ≦１．３
を満足することを特徴とする請求項１に記載の対物レンズの製造方法。
【請求項３】
前記成形面と前記成形素材との間に生じる空間の最大高さをｈとしたとき、当該ｈに相当する距離分を前記上下の金型が接近する間の押圧速度を1ｍｍ/ｓｅｃ以下として押圧することを特徴とする請求項１または請求項２に記載の対物レンズの製造方法。
【請求項４】
前記成形素材の温度が、少なくともガラス表面において、ガラス粘度で１０６．５〜１０８．５ポアズ相当であるときに、前記成形素材を押圧することを特徴とする請求項１〜請求項３のうちのいずれか１項に記載の対物レンズの製造方法。
【請求項５】
前記対物レンズは、基準波長に対する光学倍率がゼロであることを特徴とする請求項１〜請求項４のうちのいずれか１項に記載の対物レンズの製造方法。
【請求項６】
前記対物レンズの焦点距離をｆ（ｍｍ）とするとき、
０．５≦ｆ≦２．１
を満足することを特徴とする請求項１〜請求項５のうちのいずれか１項に記載の対物レンズの製造方法。
【請求項７】
前記対物レンズは、基準波長λにおける、軸上波面収差が０．０４λｒｍｓ以下であることを特徴とする請求項１〜請求項６のうちのいずれか１項に記載の対物レンズの製造方法。
【請求項８】
前記対物レンズは、屈折率ｎが１．６５以上、アッベ数νｄが４０以上、そして屈伏点TSが６５０℃以下の光学ガラスからなることを特徴とする請求項１〜請求項７のうちのいずれか１項に記載の対物レンズの製造方法。
【請求項９】
第１面に凸非球面を有し且つ開口数ＮＡが
ＮＡ≧０．８
を満たす光情報記録・再生用の対物レンズであって、
前記対物レンズの体積をＶとするとき、
（４／３）πｒ３＝Ｖ
を満たすｒが、前記凸非球面の近軸曲率半径Ｒとの間で、
１．０≦ｒ／Ｒ≦１．３５
なる関係を満足するモールドプレスレンズであることを特徴とする対物レンズ。
【請求項１０】
比重が２．２０〜４．７０ｇ/ｃｍ３の光学ガラスからなることを特徴とする請求項９に記載の対物レンズ。
【請求項１１】
体積が０．３〜２５ｍｍ３であることを特徴とする請求項９または１０に記載の対物レンズ。
【請求項１２】
屈伏点Tsが６５０℃以下の光学ガラスをプレス成形して形成されたことを特徴とする請求項９〜請求項１１のうちのいずれか１項に記載の対物レンズ。
【請求項１３】
基準波長λを４００〜４５０ｎｍとしたとき、当該基準波長λにおける屈折率ｎが1.65以上であり、かつアッベ数νｄが４０以上であることを特徴とする請求項９〜請求項１２のうちのいずれか１項に記載の対物レンズ。
【請求項１４】
基準波長λが４００〜４５０ｎｍとしたとき、当該基準波長λにおける画角０．５°における軸外波面収差が０．０５λｒｍｓ以下であることを特徴とする請求項９〜請求項１３のうちのいずれか１項に記載の対物レンズ。
【手続補正２】
【補正対象書類名】明細書
【補正対象項目名】０００６
【補正方法】変更
【補正の内容】
【０００６】
本発明は、上述した事情に鑑みてなされたもので、モールド非球面単レンズからなる光情報記録・再生用の対物レンズにおけるレンズ収差の抑制およびレンズの製造性を両立させて、優れた光学特性を確保し、且つ金型の成形面を加工する型加工の段階およびレンズ製造段階のプレス成形などにおいて高い生産効率を得ることを可能とする対物レンズおよびその製造方法を提供することを目的としている。
すなわち、本発明の請求項１の目的は、特に、プリフォームと金型間に気体が閉じ込められたまま成形されることを効果的に防止し、面精度の高いレンズを成形することを可能とする対物レンズの製造方法を提供することにある。
また、本発明の請求項２の目的は、特に、製造性を一層向上し且つ軸外収差および色収差を一層改善することを可能とする対物レンズの製造方法を提供することにある。
本発明の請求項３の目的は、特に、プレス成形の際に、成形面と成形素材の間に気体が閉じ込められる現象を防止し得る対物レンズの製造方法を提供することにある。
本発明の請求項４の目的は、特に、熱間成形により優れた形状の光学素子と効率よく成形することが可能な対物レンズの製造方法を提供することにある。
本発明の請求項５の目的は、特に、少なくとも基準波長についての無限系レンズとして用いるのに好適な対物レンズの製造方法を提供することにある。
本発明の請求項６の目的は、特に、作動距離を確保し、軸外の画角収差、色収差、さらにはレンズ重量の増大をも効果的に抑制することを可能とする対物レンズの製造方法を提供することにある。
【手続補正３】
【補正対象書類名】明細書
【補正対象項目名】０００７
【補正方法】変更
【補正の内容】
【０００７】
本発明の請求項７の目的は、特に、当該レンズを用いる光ピックアップ等の組立てをさらに容易にすることを可能とする対物レンズの製造方法を提供することにある。
本発明の請求項８の目的は、特に、レンズ曲面の曲率を極端に強くすることなく、高い屈折力を得ることができ、且つ金型成形面の精密加工が比較的容易で、色収差を効果的に低減させることができるとともに、金型素材の選択も容易な対物レンズの製造方法を提供することにある。
そして、本発明の請求項９の目的は、特に、プリフォームと金型間に気体が閉じ込められたまま成形されることを効果的に防止し、面精度の高いレンズを提供することにある。
本発明の請求項１０の目的は、特に、レンズを軽量化し、光ピックアップの駆動電力を小さくすることが可能な対物レンズを提供することにある。
本発明の請求項１１の目的は、特に、対物レンズの駆動の過度の負荷がかからず、正常な動作を維持でき、高精度のレンズを提供することにある。
本発明の請求項１２の目的は、特に、成形温度を低くすることにより、レンズをプレス成形する際に用いる金型について、充分な剛性を有する金型素材の選択が容易となるようなレンズを提供することにある。
本発明の請求項１３の目的は、特に、金型成形面の精密加工が比較的容易になると共に、色収差を低減化し得る対物レンズを提供することにある。
本発明の請求項１４の目的は、特に、光ピックアップユニットの組立てが容易な対物レンズを提供することにある。
【手続補正４】
【補正対象書類名】明細書
【補正対象項目名】０００８
【補正方法】変更
【補正の内容】
【０００８】
請求項１に記載した本発明に係る対物レンズの製造方法は、上述した目的を達成するために、所定形状に予備成形し、加熱軟化した状態の成形素材を、対向する成形面を有する上下一対の金型を用いてプレス成形することを含む、光情報記録・再生用の対物レンズの製造方法において、
前記対物レンズは、第１面に凸非球面を有し且つ開口数ＮＡが、
ＮＡ≧０．８
を満たすレンズであり、
ｒを半径とする球形状の成形素材を用い、該成形素材を上下一対の金型間で押圧することによって成形面形状を転写する工程を含むとともに、
前記凸非球面の近軸曲率半径Ｒは、
ｒ／Ｒ≦１．３５
なる関係を満足することを特徴としている。
請求項２に記載した本発明に係る対物レンズの製造方法は、請求項１の対物レンズの製造方法において、
前記ｒおよび前記凸非球面の近軸曲率半径Ｒが、
１．０≦ｒ／Ｒ≦１．３
を満足することを特徴としている。
請求項３に記載した本発明に係る対物レンズの製造方法は、請求項１または２の製造方法において、前記成形面と前記成形素材との間に生じる空間の最大高さをｈとしたとき、当該ｈに相当する距離分を前記上下の金型が接近する間の押圧速度を1ｍｍ/ｓｅｃ以下として押圧することを特徴としている。
請求項４に記載した本発明に係る対物レンズの製造方法は、請求項１〜３のうちの何れか１項に記載の製造方法において、前記成形素材の温度が、少なくともガラス表面において、ガラス粘度で１０６．５〜１０８．５ポアズ相当であるときに、前記成形素材を押圧することを特徴としている。
【手続補正５】
【補正対象書類名】明細書
【補正対象項目名】０００９
【補正方法】変更
【補正の内容】
【０００９】
請求項５に記載した本発明に係る対物レンズの製造方法は、請求項１〜請求項４のうちのいずれか１項の対物レンズの製造方法において、前記対物レンズは、基準波長に対する光学倍率がゼロであることを特徴としている。
請求項６に記載した本発明に係る対物レンズの製造方法は、請求項１から請求項５のうちのいずれか１項の対物レンズの製造方法において、前記対物レンズの焦点距離をｆ（ｍｍ）とするとき、
０．５≦ｆ≦２．１
を満足することを特徴としている。
請求項７に記載した本発明に係る対物レンズの製造方法は、請求項１から請求項６のうちのいずれか１項の対物レンズの製造方法において、前記対物レンズは、基準波長λにおける、軸上波面収差が０．０４λｒｍｓ以下であることを特徴としている。
請求項８に記載した本発明に係る対物レンズの製造方法は、請求項１から請求項７のうちのいずれか１項の対物レンズの製造方法において、前記対物レンズは、屈折率ｎが１．６５以上、アッベ数νｄが４０以上、そして屈伏点TSが６５０℃以下の光学ガラスからなることを特徴としている。
【手続補正６】
【補正対象書類名】明細書
【補正対象項目名】００１０
【補正方法】変更
【補正の内容】
【００１０】
請求項９に記載した本発明に係る対物レンズは、上述した目的を達成するために、
第１面に凸非球面を有し且つ開口数ＮＡが
ＮＡ≧０．８
を満たす光情報記録・再生用の対物レンズであって、
前記対物レンズの体積をＶとするとき、
（４／３）πｒ３＝Ｖ
を満たすｒが、前記凸非球面の近軸曲率半径Ｒとの間で、
１．０≦ｒ／Ｒ≦１．３５
なる関係を満足するモールドプレスレンズであることを特徴としている。
請求項１０に記載した本発明に係る対物レンズは、請求項９に記載の対物レンズにおいて、比重が２．２０〜４．７０ｇ/ｃｍ３の光学ガラスからなることを特徴としている。
請求項１１に記載した本発明に係る対物レンズは、請求項９または１０の対物レンズにおいて、体積が０．３〜２５ｍｍ３であることを特徴としている。
請求項１２に記載した本発明に係る対物レンズは、請求項９〜請求項１１の対物レンズにおいて、屈伏点Tsが６５０℃以下の光学ガラスをプレス成形して形成されたことを特徴としている。
請求項１３に記載した本発明に係る対物レンズは、請求項９〜請求項１１の対物レンズにおいて、基準波長λを４００〜４５０ｎｍとしたとき、当該基準波長λにおける屈折率ｎが1.65以上であり、かつアッベ数νｄが４０以上であることを特徴としている。
請求項１４に記載した本発明に係る対物レンズは、請求項９〜請求項１３の対物レンズにおいて、基準波長λが４００〜４５０ｎｍとしたとき、当該基準波長λにおける画角０．５°における軸外波面収差が０．０５λｒｍｓ以下であることを特徴としている。
【手続補正７】
【補正対象書類名】明細書
【補正対象項目名】００１２
【補正方法】変更
【補正の内容】
【００１２】
また、本発明の請求項２による対物レンズの製造方法は、請求項１の対物レンズの製造方法において、前記球形素材半径ｒおよび前記凸非球面の近軸曲率半径Ｒが、
１．０≦ｒ／Ｒ≦１．３
を満足する。
このような構成により、特に、製造性を一層向上し且つ軸外収差および色収差を一層改善することが可能となる。
すなわち、量産時の成形サイクルタイムを過度に長くせず、良好な歩留で充分な光学性能を達成できる。
本発明の請求項３による対物レンズの製造方法は、請求項１または請求項２の対物レンズの製造方法において、前記成形面と前記成形素材との間に生じる空間の最大高さをｈとしたとき、当該ｈに相当する距離分を前記上下の金型が接近する間の押圧速度を1ｍｍ/ｓｅｃ以下として押圧する。
このような構成により、特に、プレス成形の際に、成形面と成形素材の間に気体が閉じ込められるのを防止する。
本発明の請求項４による対物レンズの製造方法は、請求項１〜請求項３のうちのいずれか１項の対物レンズの製造方法において、前記成形素材の温度が、少なくともガラス表面において、ガラス粘度で１０６．５〜１０８．５ポアズ相当であるときに、前記成形素材を押圧する。
このような構成により、特に、熱間成形により、優れた形状の光学素子を効率よく成形することができる。
本発明の請求項５による対物レンズの製造方法は、請求項１または請求項４の対物レンズの製造方法において、基準波長に対する前記対物レンズの光学倍率がゼロである。
このような構成により、特に、少なくとも基準波長についての無限系レンズとして用いるのに好適となる。
本発明の請求項６による対物レンズの製造方法は、請求項１〜請求項５のうちのいずれか１項の対物レンズの製造方法において、前記対物レンズの焦点距離をｆ（ｍｍ）とするとき、
０．５≦ｆ≦２．１
を満足する。
このような構成により、特に、作動距離を確保し、軸外の画角収差、色収差、さらにはレンズ重量の増大をも効果的に抑制することが可能となる。
【手続補正８】
【補正対象書類名】明細書
【補正対象項目名】００１３
【補正方法】変更
【補正の内容】
【００１３】
本発明の請求項７による対物レンズの製造方法は、請求項１〜請求項６のうちのいずれか１項の対物レンズの製造方法において、前記対物レンズが基準波長λにおける、軸上波面収差を０．０４λｒｍｓ以下とする。
このような構成により、特に、当該レンズを用いる光ピックアップ等の組立てをさらに容易にすることが可能となる。
本発明の請求項８による対物レンズの製造方法は、請求項１〜請求項７のうちのいずれか１項の対物レンズの製造方法において、前記対物レンズが、屈折率ｎが１．６５以上、アッベ数νｄが４０以上、そして屈伏点Tsが６５０℃以下の光学ガラスからなる。
このような構成により、特に、レンズ曲面の曲率を極端に強くすることなく、高い屈折力を得ることができ、且つ金型成形面の精密加工が比較的容易で、色収差を効果的に低減させることができるとともに、プレス成形条件および金型素材の選択も容易となる。
【手続補正９】
【補正対象書類名】明細書
【補正対象項目名】００１４
【補正方法】変更
【補正の内容】
【００１４】
そして、本発明の請求項９による対物レンズは、第１面に凸非球面を有し且つ開口数ＮＡが
ＮＡ≧０．８
を満たす光情報記録・再生用の対物レンズであって、
前記対物レンズの体積をＶとするとき、
（４／３）πｒ３＝Ｖ
を満たすｒが、前記凸非球面の近軸曲率半径Ｒとの間で、
１．０≦ｒ／Ｒ≦１．３５
なる関係を満足するモールドプレスレンズである。
このようにすることにより、モールド非球面単レンズからなる光情報記録・再生用の対物レンズにおけるレンズ収差の抑制およびレンズの製造性を両立させて、優れた光学特性を確保し、且つレンズ製造に伴う型加工およびプレス成形などにおける高い生産効率を得ることができ、特に、プリフォームと金型間に気体が閉じ込められたまま成形されることを効果的に防止し、面精度の高いレンズを製造することが可能となる。
本発明の請求項１０による対物レンズは、請求項９の対物レンズにおいて、比重が２．２０〜４．７０ｇ/ｃｍ３の光学ガラスからなる。
このような構成により、特に、レンズを軽量化し、光ピックアップの駆動電力を小さくすることが可能となる。
本発明の請求項１１による対物レンズは、請求項９または１０の対物レンズにおいて、体積が０．３〜２５ｍｍ３である。
このような構成により、特に、対物レンズの駆動に過度の負荷がかかわらず、正常な動作を維持することができ、延いては、高精度の対物レンズを提供することができる。
本発明の請求項１２による対物レンズは、請求項９〜請求項１１のうちのいずれか１項の対物レンズにおいて、屈伏点Tsが６５０℃以下の光学ガラスをプレス成形して形成する。
このような構成により、特に、成形温度を低くできるため、レンズをプレス成形する際に用いる金型について、精密な鏡面加工を行うことができて且つ充分な剛性を有する金型素材の選択が容易となる。
本発明の請求項１３による対物レンズは、請求項９〜請求項１２のうちのいずれか１項の対物レンズにおいて、基準波長λを４００〜４５０ｎｍとしたとき、当該基準波長λにおける屈折率ｎが1.65以上であり、かつアッベ数νｄが４０以上である。
このように、屈折率を1.65以上とすることで、レンズ曲面の曲率を極端に強くすることなく、高度の屈折率を得られる為、金型成形面の精密加工が比較的容易になる。
また、アッベ数νｄを４０以上とすることで、色収差を低減することができる。
本発明の請求項１４による対物レンズは、請求項９〜請求項１３のうちのいずれか１項の対物レンズにおいて、基準波長λが４００〜４５０ｎｍとしたとき、当該基準波長λにおける画角０．５°における軸外波面収差が０．０５λｒｍｓ以下である。
このような構成により、特に、光ピックアップユニットの組立てが容易となる。
【手続補正１０】
【補正対象書類名】明細書
【補正対象項目名】００１６
【補正方法】変更
【補正の内容】
【００１６】
また、本発明の請求項２の対物レンズの製造方法によれば、請求項１の対物レンズの製造方法において、前記球形素材半径ｒおよび前記凸非球面の近軸曲率半径Ｒが、
１．０≦ｒ／Ｒ≦１．３
を満足することにより、特に、製造性を一層向上し且つ軸外収差および色収差を一層改善することが可能となる。
すなわち、量産時の成形サイクルタイムを過度に長くせず、良好な歩留で充分な光学性能を達成できる。
本発明の請求項３による対物レンズの製造方法によれば、請求項１または請求項２の対物レンズの製造方法において、前記成形面と前記成形素材との間に生じる空間の最大高さをｈとしたとき、当該ｈに相当する距離分を前記上下の金型が接近する間の押圧速度を1ｍｍ/ｓｅｃ以下として押圧することにより、
特に、プレス成形の際に、成形面と成形素材の間に気体が閉じ込められる現象を防止することができる。
本発明の請求項４による対物レンズの製造方法によれば、請求項１〜請求項３のうちのいずれか１項の対物レンズの製造方法において、前記成形素材の温度が、少なくともガラス表面において、ガラス粘度で１０６．５〜１０８．５ポアズ相当であるときに、前記成形素材を押圧することにより、特に、熱間成形により、優れた形状の光学素子を効率よく成形することができる。
本発明の請求項５の対物レンズの製造方法によれば、請求項１〜請求項４のいずれか１項の対物レンズの製造方法において、対物レンズの基準波長に対する光学倍率がゼロであることにより、特に、少なくとも基準波長についての無限系レンズとして用いるのに好適となる。
本発明の請求項６の対物レンズの製造方法によれば、請求項１〜請求項５のうちのいずれか１項の対物レンズの製造方法において、前記対物レンズの焦点距離をｆ（ｍｍ）とするとき、
０．５≦ｆ≦２．１
を満足することにより、特に、作動距離を確保し、軸外の画角収差、色収差、さらにはレンズ重量の増大をも効果的に抑制することが可能となる。
【手続補正１１】
【補正対象書類名】明細書
【補正対象項目名】００１７
【補正方法】変更
【補正の内容】
【００１７】
本発明の請求項７の対物レンズの製造方法によれば、請求項１〜請求項６のうちのいずれか１項の対物レンズの製造方法において、基準波長λにおける、対物レンズの軸上波面収差を０．０４λｒｍｓ以下とすることにより、特に、当該レンズを用いる光ピックアップ等の組立てをさらに容易にすることが可能となる。
本発明の請求項８の対物レンズの製造方法よれば、請求項１〜請求項７のうちのいずれか１項の対物レンズの製造方法において、対物レンズが、屈折率ｎが１．６５以上、アッベ数νｄが４０以上、そして屈伏点TSが６５０℃以下の光学ガラスからなる構成とすることにより、特に、レンズ曲面の曲率を極端に強くすることなく、高い屈折力を得ることができ、且つ金型成形面の精密加工が比較的容易で、色収差を効果的に低減させることができるとともに、金型素材の選択も容易となる。
【手続補正１２】
【補正対象書類名】明細書
【補正対象項目名】００１８
【補正方法】変更
【補正の内容】
【００１８】
また、本発明の請求項９の対物レンズによれば、
第１面に凸非球面を有し且つ開口数ＮＡが
ＮＡ≧０．８
を満たす光情報記録・再生用の対物レンズであって、
前記対物レンズの体積をＶとするとき、
（４／３）πｒ３＝Ｖ
を満たすｒが、前記凸非球面の近軸曲率半径Ｒとの間で、
１．０≦ｒ／Ｒ≦１．３５
なる関係を満足することにより、モールド非球面単レンズからなる光情報記録・再生用の対物レンズにおけるレンズ収差の抑制およびレンズの製造性を両立させて、優れた光学特性を確保し、且つレンズ製造に伴う型加工およびプレス成形などにおける高い生産効率を得ることができ、特に、プリフォームと金型間に気体が閉じ込められたまま成形されることを効果的に防止し、面精度の高いモールドプレスレンズを製造することが可能となる。
本発明の請求項１０による対物レンズによれば、請求項９の対物レンズにおいて、比重が２．２０〜４．７０ｇ/ｃｍ３の光学ガラスからなることにより、特に、レンズを軽量化し、光ピックアップの駆動電力を小さくすることができる。
本発明の請求項１１による対物レンズによれば、請求項９または１０の対物レンズにおいて、体積を０．３〜２５ｍｍ３とすることにより、特に、対物レンズの駆動に過度の負荷がかかわらず、正常な動作を維持することができ、延いては、高精度の対物レンズを提供することができる。
本発明の請求項１２による対物レンズによれば、請求項９〜請求項１１のうちのいずれか１項の対物レンズにおいて、屈伏点Tsが６５０℃以下の光学ガラスをプレス成形して形成することにより、特に、成形温度を低くできるため、レンズをプレス成形する際に用いる金型について、精密な鏡面加工を行うことができて且つ充分な剛性を有する金型素材の選択が容易となる。
本発明の請求項１３による対物レンズによれば、請求項９〜請求項１２のうちのいずれか１項の対物レンズにおいて、基準波長λを４００〜４５０ｎｍとしたとき、当該基準波長λにおける屈折率を1.65以上とすることにより、レンズ曲面の曲率を極端に強くすることなく、高度の屈折率を得られる為、金型成形面の精密加工が比較的容易になり、また、アッベ数νｄを４０以上とすることにより、色収差を低減することができる。
本発明の請求項１４による対物レンズによれば、請求項９〜請求項１３のうちのいずれかの対物レンズにおいて、基準波長λが４００〜４５０ｎｍとしたとき、当該基準波長λにおける画角０．５°における軸外波面収差を０．０５λｒｍｓ以下とすることにより、特に、光ピックアップユニットの組立てが容易となる。
【手続補正１３】
【補正対象書類名】明細書
【補正対象項目名】００２０
【補正方法】変更
【補正の内容】
【００２０】
本発明の一つの実施の形態に係る光情報記録・再生用の対物レンズ１は、第１面に凸非球面を形成し、且つ開口数ＮＡが、
ＮＡ≧０．８
を満たすレンズである。この対物レンズ１は、第２面にも非球面を形成することが望ましいが、第２面は、凸非球面であっても凹非球面であっても良い。
そして、球形のプリフォームＰＦを用いて成形するとき、その半径ｒが、前記凸非球面の近軸曲率半径Ｒとの間で、
ｒ／Ｒ≦１．３５
を満足するようにすることにより、プリフォームＰＦと金型間に気体が閉じ込められたまま成形されることを防止し、面精度の高いレンズを成形することが可能である。
さらに、この半径比ｒ／Ｒを１．３以下にすることにより、製造性が、一層向上する。また、より望ましくは、半径比ｒ／Ｒを１．０以上とすれば、軸外収差および色収差を、さらに改善することができる。さらに好ましくは、１．２以下、１．０以上である。
【手続補正１４】
【補正対象書類名】明細書
【補正対象項目名】００２１
【補正方法】変更
【補正の内容】
【００２１】
本発明に係る対物レンズは、光学倍率をゼロとしており、無限系レンズとして用いることが望ましいが、使用する光学系に応じて、発散光を入射させる有限系レンズ等として用いるようにしても良い。特に、単一の光学系の対物レンズを用いて、複数の波長による記録・再生を行う場合など、一つの波長においては無限系、他の波長においては有限系に用いることも可能である。
また、焦点距離をｆとするとき、作動距離を確保する上で、
０．５（ｍｍ）≦ｆ
であることが望ましい。また、
ｆ＞２．１（ｍｍ）
では、軸外の画角収差および色収差が増大する上に、レンズ重量も増大するため、
ｆ≦２．１（ｍｍ）
であることが望ましい。より望ましくは、
ｆ≦１．８（ｍｍ）
であり、さらに望ましくは、
ｆ≦１．２（ｍｍ）
である。
【手続補正１５】
【補正対象書類名】明細書
【補正対象項目名】００２３
【補正方法】変更
【補正の内容】
【００２３】
本発明に係る対物レンズ１は、ガラスまたは樹脂等の光学素材により成形され、使用する光学素材としては、例えば、予め所定形状および重量に予備成形した、球形状のガラスプリフォームＰＦが好適である。この場合、使用されるプリフォームＰＦの光学特性として、基準波長λにおける屈折率ｎは、１．６５以上であり、望ましくは１．７以上である。このような屈折率を選択することにより、レンズ曲面の曲率を極端に強くすることなく、高度の屈折力を得ることができるため、金型成形面を、研削および研磨加工などの精密加工によって形成する際に比較的加工が容易であり、有利である。アッベ数νｄは、望ましくは４０以上であり、さらには５０以上であることが、レンズの色収差を低減させる上で望ましい。さらに、本発明に係る対物レンズ１には、比重２．２０〜４．７０ｇ／ｃｍ３の光学ガラスを用いることが望ましい。これは、比重を小さくすることによって光ピックアップの駆動電力を小さくすることができるからである。また、ガラスの屈伏点Tsは過度に高いと、成形温度が高くなるため、精密な鏡面加工を行なうことができて且つ充分な剛性を有する金型素材の選択が困難になる。したがって、屈伏点Tsは６５０℃以下であることが望ましい。さらに、ガラスの液相温度ＬＴが適切な範囲にあると、所望の体積をもった球形のガラスプリフォームを熱間成形によって準備することが可能である。充分な体積精度を確保するため、液相温度ＬＴは、１０００℃未満であることが望ましい。なお、ガラスプリフォームは、冷間で加工してもよいが、熱間成形を行なうようにすると、生産工程を短縮することができるので、有利である。因みに、熱間成形とは、溶融ガラスを滴下又は流下することによって形成する方法、冷間加工とは、カットしたガラスを研磨して成形する方法をいうものとする。